(57)【要約】【課題】透光性基板に含まれる水素分子濃度をより簡単に識別することのできる透光性基板を用いたマスクブランクの製造方法を提供する。【解決手段】本発明は、透光性基板の表面に薄膜を形成するマスクブランクの製造方法であり、水素分子濃度がその外観から識別可能である透光性基板を用意する工程と、スパッタリング法により前記薄膜を形成する工程と、アニール処理工程が含まれており、前記薄膜を形成する工程において、スパッタリング条件またはアニール処理条件を基板から識別される水素分子濃度に応じて設定すること、を特徴とする。【選択図】図１
2014197149.tif 000002
【特許請求の範囲】
【請求項１】
転写用マスク用の透光性基板の表面に薄膜を形成するマスクブランクの製造方法であり、
水素分子濃度がその外観から識別可能である透光性基板を用意する工程と、
スパッタリング法により前記薄膜を形成する工程と、
アニール処理工程が含まれており、
前記薄膜を形成する工程において、透光性基板から識別される水素分子濃度に応じてスパッタリング条件を設定すること、を特徴とするマスクブランクの製造方法。
【請求項２】
転写用マスク用の透光性基板の表面に薄膜を形成するマスクブランクの製造方法であり、
水素分子濃度がその外観から識別可能である透光性基板を用意する工程と、
スパッタリング法により前記薄膜を形成する工程と、
アニール処理工程が含まれており、
透光性基板から識別される水素分子濃度に応じて前記アニール処理工程の加熱条件を設定することを特徴とするマスクブランクの製造方法。
【請求項３】
前記透光性基板には、水素分子濃度を識別可能とするためのマークが施されていることを特徴とする、請求項１または２に記載のマスクブランクの製造方法。
【請求項４】
前記マークはノッチマークであることを特徴とする請求項３に記載のマスクブランクの製造方法。
【請求項５】
前記マークは、透光性基板の裏面及び端面のうち少なくとも一方に施されていることを特徴とする請求項３または４に記載のマスクブランクの製造方法。
【請求項６】
前記薄膜は遷移金属を含むことを特徴とする、請求項１〜請求項５のいずれかに記載のマスクブランクの製造方法。
【請求項７】
前記薄膜は、光半透過膜であることを特徴とする請求項１〜請求項６のいずれかに記載のマスクブランクの製造方法。
【請求項８】
前記アニール処理工程では、前記透光性基板を２００℃以上の温度で加熱することを特徴とする請求項１〜請求項７のいずれかに記載のマスクブランクの製造方法。
【発明の詳細な説明】
【技術分野】
【０００１】
本発明は、マスクブランクの製造方法に関する。
【背景技術】
【０００２】
波長３００ｎｍ以下のレーザーを光源とする露光装置に適用される転写用マスクの基板には、その波長域で高い透過率を有する透光性基板（例えば合成石英ガラス）が用いられる。透光性基板には、その波長域の透過率を継続して維持するとともに短波長の紫外線からのダメージを防ぐため、水素分子や水酸化物イオンがドープされることがある。例えば、特許文献１には、マスクブランク用の石英ガラス基板中の水素原子濃度を１．０×１０１８〜１０１９ｐｐｍで均一化することにより、耐光性を向上させる技術が開示されている。特許文献２には、石英ガラス基板中の水素濃度を１．０×１０１８分子/ｃｍ３とすることにより、紫外線に対する透明度の確保と維持及び基板の損傷を抑制する技術が開示されている。特許文献３には、水酸基濃度１００ｐｐｍ以上、水素含有量５×１０１６分子/ｃｍ３以上の石英ガラスを高出力レーザー光に用いた技術が開示されている。
【先行技術文献】
【特許文献】
【０００３】
【特許文献１】特開２００６−２２５２４９号公報
【特許文献２】特開２００２−８７８３３号公報
【特許文献３】特公平６−５３５９３号公報
【発明の概要】
【発明が解決しようとする課題】
【０００４】
マスクブランクを製造する場合、透光性基板の表面に遮光膜や半透過膜といったパターニング層を形成するためのスパッタ成膜が行われる。真空環境で行われるスパッタ成膜の場合、成膜された膜には内部応力が発生する。膜に大きな内部応力が発生した場合、エッチング等によって膜にパターンを形成したときに、実際に形成されたパターンの位置が、設計上のパターンの位置からずれてしまう場合がある（パターンの位置ずれ）。そこで、透光性基板上にスパッタリング法によって膜を形成した後、膜を加熱して膜の内部応力を軽減する処理（アニール処理）が行われる。
【０００５】
しかし、アニール処理が行われると、透光性基板に含まれている水素分子が外部に放出され、この放出された水素分子が、薄膜を構成する物質に吸着ないし反応する場合がある。この場合、アニール処理の前後で薄膜の物性（たとえば、光学濃度、応力、エッチング特性）が変化してしまうため、薄膜の物性が一定のマスクブランクが得られないという問題がある。
【０００６】
薄膜の物性が一定のマスクブランクを製造するためには、透光性基板に含まれる水素分子濃度が一定であることが望ましい。しかし、透光性基板自体は透明であり、その外観によって水素分子濃度を識別することは困難である。このため、従来のマスクブランク用透光性基板を用いた場合、透光性基板に含まれる水素分子濃度が一定であるかどうかを把握することは困難であり、薄膜の物性が一定のマスクブランクを得ることが困難であるという問題があった。
【０００７】
本発明はこのような事情に鑑みてなされたものであり、透光性基板に含まれる水素分子濃度をより簡単に識別することのできる透光性基板を用いてマスクブランクを効率よく製造する方法を提供することを目的とする。
【課題を解決するための手段】
【０００８】
前述の課題を解決するために、本発明は次の構成を有する。
（構成１）
本発明は、透光性基板の表面に薄膜を形成するマスクブランクの製造方法であり、水素分子濃度がその外観から識別可能である透光性基板を用意する工程と、スパッタリング法により前記薄膜を形成する工程と、アニール処理工程が含まれており、前記薄膜を形成する工程において、基板から識別される水素分子濃度に応じてスパッタリング条件を設定することを特徴とする。
転写用マスクの基板には、種々の目的で水素分子が含有されている。この水素分子は、成膜後のアニール処理時に基板から放出され、その膜に吸着または結合して膜の光学的性質を変化させる恐れがある。
本発明によれば、透光性基板に含まれる水素分子濃度がその外観から識別可能であることにより、転写用マスク用の透光性基板に含まれる水素分子濃度を簡単に識別することが可能となる。アニール前後の膜の光学的性質の変化を予測し、その予測に基づいてスパッタリング条件を設定することにより、所望の光学特性を有する薄膜を成膜することができる。また、水素分子濃度の識別能力をあらかじめ基板自身に持たせることにより、成膜時の条件設定の煩雑化を防止することができる。
【０００９】
ここでいう「スパッタリング条件」とは、たとえば、スパッタリングターゲットの組成や組成比、スパッタリングガスを構成する成分の組成比やガス流量、チャンバー内圧力及びチャンバー内温度が挙げられる。
ターゲット材料選択を前記条件とすると、透光性基板の水素分子濃度が高いと透過率が上昇するならば、水素分子濃度が高い基板に成膜するときには、ターゲットを構成する材料のうち透過率を下げる要因となり得る成分の割合を高くするとよい。また、透過率を下げる成分を添加し、その添加量を調整することで基板から放出される水素分子の影響を相殺することもできる。
スパッタリングガスを前記条件とすると、水素分子濃度に応じて反応性ガスの流量を増減させることなどが挙げられる。
【００１０】
本構成において、「スパッタリング」方法には、ＤＣスパッタリング、ＲＦスパッタリング及びイオンビームスパッタリングのいずれの方法も適用可能である。例えば、遷移金属とシリコンからなるターゲットを用いてスパッタリングを行う場合、ターゲット材料が導電性を有しているので、スパッタリングの方法は問わない。ターゲット材料の導電性が乏しい場合や、反応性スパッタリングによりターゲット表面の導電性が著しく低下する恐れがある場合は、ＲＦスパッタリング法を採用するとよい。
また、本構成において、スパッタリングは、窒素を含む反応ガスと不活性ガスをスパッタリングガスとした反応性スパッタリングを行うことが好ましい。
【００１１】
また、本構成において、「薄膜」とは、半導体製造用の転写用マスクに適用される光学的性質を有する無機成分からなる層であれば特に限定されない。例えば、遮光膜やハードマスク等に用いられるクロム系の層、遮光膜や光半透過膜に用いられる金属シリサイド系の層、このほか各種膜にもちいられるケイ素化合物の層などが挙げられる。遮光膜の場合は、本方法を採用することで適正な光学濃度の薄膜を形成することができ、光半透過膜の場合は、本方法を採用することで適正な透過率の薄膜を形成することができる。
【００１２】
（構成２）
本発明は、透光性基板の表面に薄膜を形成するマスクブランクの製造方法であり、
水素分子濃度がその外観から識別可能である透光性基板を用意する工程と、
スパッタリング法により前記薄膜を形成する工程と、アニール処理工程が含まれており、前記アニール処理工程の条件を基板から識別される水素分子濃度に応じて設定することを特徴とする。
前述したように、アニール処理を行うと、基板に含まれる水素分子が徐々に放出される。異なる水素分子濃度の基板を温度、時間ともに同じ条件で加熱した場合には、水素分子濃度の高い基板の方が、水素放出量が多くなり、薄膜の光学的性質の変化の割合も大きくなる。水素分子濃度の高い基板の場合にはアニール温度を低めにし、水素分子濃度の低い基板の場合にはアニール温度を高く設定することで、基板から放出される水素分子量を調整することにより、アニール後の薄膜の光学的性質を均一にすることができる。
また、水素分子濃度が低い基板の場合にはアニール時間を長くし、水素分子濃度が高い基板の場合にはアニール時間を短くすることによっても、水素分子の放出量を調整することができるので、アニール後の薄膜の光学的性質を均一にすることができる。
【００１３】
（構成３）
本発明において、基板は、水素分子濃度を識別可能とするためのマークが施されていることが好ましい。
本発明によれば、マークを視認するだけで基板に含まれる水素分子濃度を識別することが可能となる。
なお、ここでいうマークは、薄膜を形成しない領域でかつ転写用マスクになった場合の転写特性に影響を与えない領域に形成されていればよく、マークの形状は特に限定されない。例えば、基板の端面または裏面側に識別番号として刻印されていてもよく、二次元バーコードのような形式であってもよい。
【００１４】
（構成４）
本発明の転写用マスク用の透光性基板は、裏面及び端面のうち少なくとも一方に前記マークが施されていることが好ましい。
本発明によれば、透光性基板の薄膜が形成される部位以外の部位にマークが施される。このため、透光性基板の主表面に形成される薄膜の性能に影響を及ぼすことなく、透光性基板にマークを施すことが可能となる。
【００１５】
（構成５）
前記マークはノッチマークであると好ましい。
ここでいう「ノッチマーク」とは、半導体国際規格（ＳＥＭＩ規格）で規定された形状のマークであり、基板裏面側の角部に形成されるものを指す。
具体的には、基板裏面の主表面から角部に向けて傾斜面を形成するような形状でＳＥＭＩ規格に定められた範囲の形状のマークであり、本発明におけるノッチマークの例としては、前記傾斜面が傾斜度の異なるいくつかの面の組み合わせによって基板の水素分子濃度を識別できるマークや、水素分子濃度を識別するために前記傾斜面の一部に刻印が施されたマークなどが挙げられる。
なお、ノッチマークは、矩形型基板の４つの角部のうち対角線上に位置する２つの角部に施されるものや、１つの角部に施されるものが挙げられるが、これらのノッチマークの形成位置や個数は、基板のスペックに応じてＳＥＭI規格で定められているものである。
また、転写用マスクに用いられる透光性基板は、上部の蓋を開放することのできる収納ケースの内部に縦置きにされた状態で収納されるのが一般的である（例えば特開２０１０−７９１０９号公報）。水素分子濃度を識別できるノッチマークを上にして透光性基板を収納ケースに収納することで、収納ケースの上方からその基板の水素分子濃度を容易に識別することが可能となる。
【００１６】
（構成６）
本発明のマスクブランクの製造方法において、前記薄膜は遷移金属を含むことが好ましい。
ここでいう遷移金属には、例えば、Ｗ、Ｍｏ、Ｔｉ、Ｔａ、Ｚｒ、Ｈｆ、Ｎｂ、Ｖ、Ｃｏ、Ｃｒ、Ｎｉ、Ｆｅ等を例として挙げることができる。
アニール処理によって透光性基板中から放出された水素分子は、薄膜を構成する材料中の遷移金属に吸着ないし反応して薄膜の物性を変化させる傾向が高い。したがって、本発明のマスクブランクの製造方法は、薄膜に遷移金属が含まれる場合に特に好ましく適用することができる。
【００１７】
（構成７）
本発明のマスクブランクの製造方法において、前記薄膜は光半透過膜であることが好ましい。
ハーフトーン型位相シフトマスクには、露光波長に対して特定の透過率を有する光半透過膜が形成される。基板の水素分子濃度に起因する光学特性の変化は、光半透過膜の場合は透過率変化として顕著に生じやすい。したがって、本発明は、光半透過膜を有するハーフトーン型位相シフトマスクのマスクブランクの製造方法に特に好ましく適用することができる。
なお、ここでいう「光半透過膜」の構成材料としては、例えば、遷移金属およびシリコンが含まれる金属シリサイドからなる薄膜や、ケイ素及びケイ素化合物からなる薄膜が挙げられる。
金属シリサイドからなる薄膜の場合、「遷移金属」としては、前述した金属と同様の、Ｗ、Ｍｏ、Ｔｉ、Ｔａ、Ｚｒ、Ｈｆ、Ｎｂ、Ｖ、Ｃｏ、Ｃｒ、Ｎｉ、Ｆｅ等を例として挙げることができる。
金属シリサイドの場合、さらに、酸素、窒素、炭素から選択される１以上の元素を含んでいてもよい。
【００１８】
（構成８）
本発明のマスクブランクの製造方法は、透光性基板の表面に薄膜を形成した後、透光性基板を２００℃以上の温度で加熱するアニール処理工程を含むことが好ましい。
アニール処理を実施することによって、薄膜の内部応力が低減される。これにより、薄膜にパターンを形成して転写用マスクを製造した際に、パターンの位置ずれが発生することを防止することができる。
また、アニール処理を実施することによって、透光性基板中の水素分子の活性が上昇するため、アニール処理後の薄膜の物性の変化も大きくなる。したがって、本発明のマスクブランクの製造方法は、透光性基板の表面に薄膜を形成した後、アニール処理を実施する場合に、特に好ましく適用することができる。
アニール処理では、薄膜を４００℃以上の温度で加熱することがより好ましい。５００℃以上に加熱すると、内部応力をより効果的に軽減できるため特に好ましい。
なお、アニール処理で使用する加熱手段としては、例えば、電気加熱炉、ヒータ、ハロゲンランプ、赤外線ランプ等を用いることができる。
【発明の効果】
【００１９】
本発明のマスクブランクの製造方法によれば、透光性基板に含まれる水素分子濃度をより簡単に識別することのできる基板を用いることにより、アニール処理における薄膜の光学的性質の変化の割合を予測し、その予測に基づいたスパッタリング条件やアニール処理条件を設定することができる。これにより、基板の水素分子濃度に起因する薄膜の光学的性質のバラつきを効果的に抑制することができる。
また、水素分子濃度の識別能力を基板自身に付与することにより、成膜前に複雑な分析を要さずに薄膜を形成することができるので、生産性に優れている。
【図面の簡単な説明】
【００２０】
【図１】マスクブランク用透光性基板の裏面を示している平面図である。
【図２】図１に示す透光性基板の円で囲んだ領域の拡大図であり、パターン１のノッチマークを示している。
【図３】図２に示す透光性基板のIII-III線断面図である。
【図４】図１に示す透光性基板の円で囲んだ領域の拡大図であり、パターン２のノッチマークを示している。
【図５】図４に示す透光性基板のV-V線断面図である。
【図６】図１に示す透光性基板の円で囲んだ領域の拡大図であり、パターン３のノッチマークを示している。
【図７】図６に示す透光性基板のVII-VII線断面図である。
【図８】他のマスクブランク用透光性基板の裏面を示している平面図である。
【発明を実施するための形態】
【００２１】
以下、本発明の形態について説明する。
【００２２】
（形態１）
波長が２００ｎｍ以下の露光波長に用いるマスクブランクの製造方法である。
波長２００ｎｍ以下の露光波長に用いるマスクブランクの場合、薄膜の膜厚が小さいため、その分、水素の吸着または反応による物性の変化が生じやすい。したがって、本発明は、波長が２００ｎｍ以下の露光光（たとえばＡｒＦエキシマレーザー）を使用するマスクブランクの製造方法に好ましく適用できる。
【００２３】
（形態２）
透光性基板は合成石英ガラスである。
合成石英ガラスは、紫外線の広い波長範囲で高い透過率を有することから、たとえば波長が１９３ｎｍのＡｒＦエキシマレーザーを露光光として使用する転写用マスクの透光性基板の材料に適している。
なお、マスクブランクの製造に用いるものであり、水素が放出される可能性を有する透光性基板（水素分子を含有する透光性基板）であれば、本発明を適用することができる。透光性基板の材料としては、合成石英ガラス以外にも、例えば、ソーダライムガラス、アルミノシリケートガラス、低熱膨張ガラス（例えばＳｉＯ２−ＴｉＯ２系ガラス）、β石英固溶体を析出させた結晶化ガラス等のガラス材料を用いることが可能である。
【００２４】
（形態３）
透光性基板の水素分子濃度は、１．０×１０１７分子数／ｃｍ３〜９．０×１０１９分子数／ｃｍ３の範囲である。
透光性基板に含まれる水素分子の濃度が上記範囲内の基板は、２００ｎｍ以下のレーザー光に対して耐性を有しているため、マスクブランクの基板に好ましく適用することができる。
【００２５】
（形態４）
透光性基板上に形成する薄膜は、反応性スパッタリングで形成している。
反応性スパッタリングは、スパッタリングガスに含まれるガス（主には不活性ガス）のプラズマをスパッタリングターゲットに衝突させてターゲット材料の粒子を飛翔させるとともに、反応性ガスを飛翔させた粒子に反応させた生成物を基板表面に堆積させる手法である。反応ガスの種類や反応ガスの流量などにより、形成される薄膜の組成比は変動する。薄膜の組成比により、薄膜の例えば消衰係数（ｋ）や屈折率（ｎ）といった光学的性質が異なる。
反応性スパッタリングで薄膜を形成することで、基板の水素分子濃度に応じたスパッタリングガスの条件を設定することができる。
なお、スパッタリングガスに用いられる不活性ガスとしては、ヘリウム、アルゴン、クリプトン及びキセノンが挙げられる。
また、反応ガスとしては、たとえば、窒素、酸素、窒素酸化物、及び、メタンなどが挙げられる。
【００２６】
（形態５）
スパッタリングターゲットの材料は、シリコンと金属を含む材料で構成されており、マークから識別される水素分子濃度が高濃度の基板に成膜する時はターゲット材に含まれる金属の割合が高いターゲットを選択し、マークから識別される水素分子濃度が低濃度の基板に成膜する場合にはターゲット材に含まれるシリコンの割合が高いターゲットを選択する。
前述したように、透光性基板に含まれる水素分子は、アニール処理により基板外に放出され、放出された水素分子の一部は基板上に形成された薄膜に吸着または結合する。これら水素分子により、薄膜の消衰係数ｋが低くなり透過率が上昇する。透光性基板に含まれる水素分子濃度が高いほど、透過率の上昇幅は大きくなる。
一方、シリコン及び金属を含むターゲットを用い、反応性スパッタリングで薄膜を形成する場合、ターゲットに含まれる金属成分が多いほど、薄膜の消衰係数ｋは高くなり、透過率が低くなる。
本構成によれば、透光性基板の水素分子の濃度に応じてターゲット材の組成比を調整することにより、透過率変化（消衰係数ｋの変化）を相殺することができるので、透過率が所望値である薄膜を有するマスクブランクを得ることができる。
【００２７】
（形態６）
スパッタリングによって成膜される膜は、モリブデンシリサイド膜である。
モリブデンシリサイドを含む膜は、ハーフトーン型位相シフトマスクの光半透過膜として優れた特性を有しているためである。また、モリブデンシリサイドを含む膜は、透光性基板中の水素分子濃度により透過率に変化が生じやすいため、本発明を特に好ましく適用できる。光半透過膜に含まれる遷移金属、及びシリコン（Ｓｉ）を含む材料としては、モリブデンシリサイド窒化物（ＭｏＳｉＮ）、モリブデンシリサイド酸化窒化物（ＭｏＳｉＯＮ）、モリブデンシリサイド酸化窒化炭化物（ＭｏＳｉＯＮＣ）等を挙げることができる。
【実施例】
【００２８】
以下、本発明の実施例について詳細に説明する。
本明細書において、透光性基板の主表面とは、透光性基板の表裏両面のうち、パターン形成用の薄膜や多層反射膜等が形成される側の面のことである。透光性基板の裏面とは、主表面とは反対側の面のことである。透光性基板の端面とは、主表面及び裏面に対して垂直な４つの側面のことである。端面は、主表面と側面との境界部に形成される面取り面を含むこともある。また、端面は、裏面と側面との境界部に形成される面取り面を含むこともある。
【００２９】
以下、実施例１及び実施例２について説明する。実施例１では、本発明のマスクブランク用透光性基板について詳しく説明する。実施例２では、本発明のマスクブランク用透光性基板を用いてマスクブランクを製造した例について説明する。
【００３０】
（実施例１）
図１は、マスクブランク用透光性基板１００の裏面１０２を示している。
図１に示すように、透光性基板１００の裏面１０２には、ノッチマーク１０が２箇所に形成されている。ノッチマーク１０は、略四角形の板状に形成された透光性基板１００の４つの角部のうち、対角線上に位置する２つの角部に形成されている。本実施例の透光性基板１００は、ノッチマーク１０を視認することによって、その外観から水素分子濃度を識別することが可能となっている。
【００３１】
以下、ノッチマーク１０の例として、３つのパターン（パターン１、パターン２、及びパターン３）について説明する。
【００３２】
＜パターン１＞
図２は、図１に示す透光性基板１００の円で囲んだ領域の拡大図であり、パターン１のノッチマーク１０を示している。図３は、図２に示す透光性基板１００のIII-III線断面図である。
図２、図３に示すように、ノッチマーク１０は、透光性基板１００の裏面１０２の角部に形成されている。パターン１のノッチマーク１０は、線１２から外側に向けて下方に傾斜するように形成されている。このようなノッチマーク１０は、例えば、透光性基板１００の角部を切削あるいは研磨することによって形成することができる。線１２を境として光の反射状態が変わるため、作業者が上方からノッチマーク１０を見た場合、作業者はそれがパターン１のノッチマーク１０であることを容易に認識することができる。
【００３３】
＜パターン２＞
図４は、図１に示す透光性基板１００の円で囲んだ領域の拡大図であり、パターン２のノッチマーク１０を示している。図５は、図４に示す透光性基板１００のV-V線断面図である。
図４、図５に示すように、ノッチマーク１０は、透光性基板１００の裏面１０２の角部に形成されている。パターン２のノッチマーク１０は、境界線１２から外側に向けて下方に傾斜した後、線１４を境にさらに下方に傾斜するように形成されている。つまり、ノッチマーク１０は、線１４を境に傾斜角が変化するように形成されている。このようなノッチマーク１０は、例えば、透光性基板１００の角部を切削あるいは研磨することによって形成することができる。線１２及び線１４を境として光の反射状態が変わるため、作業者が上方からノッチマーク１０を見た場合、作業者はそれがパターン２のノッチマーク１０であることを容易に認識することができる。
【００３４】
＜パターン３＞
図６は、図１に示す透光性基板１００の円で囲んだ領域の拡大図であり、パターン３のノッチマーク１０を示している。図７は、図６に示す透光性基板１００のVII-VII線断面図である。
図６、図７に示すように、ノッチマーク１０は、透光性基板１００の裏面１０２の角部に形成されている。パターン３のノッチマーク１０は、境界線１２から外側に向けて下方に傾斜した後に、線１４を境にさらに下方に傾斜し、線１６を境にさらに下方に傾斜するように形成されている。つまり、ノッチマーク１０は、線１４及び線１６を境に傾斜角が２回変化するように形成されている。このようなノッチマーク１０は、例えば、透光性基板１００の角部を切削あるいは研磨することによって形成することができる。線１２、線１４、及び線１６を境として光の反射状態が変わるため、作業者が上方からノッチマーク１０を見た場合、作業者はそれがパターン３のノッチマーク１０であることを容易に認識することができる。
【００３５】
透光性基板１００の水素分子濃度が３．０×１０１７分子数未満の場合、その透光性基板１００の角部には、パターン１のノッチマーク１０が形成される。
透光性基板１００の水素分子濃度が３．０×１０１７分子数以上３．０×１０１８分子数未満の場合、その透光性基板１００の角部には、パターン２のノッチマーク１０が形成される。
透光性基板１００の水素分子濃度が３．０×１０１８分子数以上の場合、その透光性基板１００の角部には、パターン３のノッチマーク１０が形成される。
これらの対応関係をまとめると、以下の表１の通りとなる。
【００３６】
【表１】
2014197149.tif 000003
【００３７】
透光性基板１００に含まれる水素分子濃度は、例えばレーザーラマン分光光度法等の公知の方法によって測定することができる。
【００３８】
本実施例の透光性基板１００によれば、作業者等は、ノッチマーク１０を視認するだけで透光性基板１００に含まれる水素分子濃度を識別することができる。例えば、ノッチマーク１０がパターン１である場合には、水素分子濃度が３．０×１０１７分子数未満であることを容易に識別することができる。ノッチマーク１０がパターン２である場合には、水素分子濃度が３．０×１０１７分子数以上３．０×１０１８分子数未満であることを容易に識別することができる。ノッチマーク１０がパターン３である場合には、水素分子濃度が３．０×１０１８分子数以上であることを容易に識別することができる。
【００３９】
ノッチマーク１０は、透光性基板１００の裏面及び端面のうち少なくとも一方に形成されることが好ましい。透光性基板１００の主表面にはパターン形成用の薄膜や多層反射膜等が形成されるため、裏面及び端面のうち少なくとも一方にノッチマーク１０が形成されることによって、ノッチマーク１０がパターン形成用の薄膜や多層反射膜等の光学特性に影響を及ぼすことを防止することができる。
【００４０】
ノッチマーク１０は、透光性基板１００の４つの角部のうち、対角線上に位置する少なくとも２つの角部に形成されることが好ましい。対角線上に位置する少なくとも２つの角部にノッチマーク１０が形成されることによって、透光性基板１００をどのような向きで収納ケースに収納した場合であっても、作業者等はノッチマーク１０を上方から容易に視認することが可能となる。
なお、ノッチマーク１０は、透光性基板１００の４つの角部のうち、１つの角部に形成されてもよいし、３つの角部に形成されてもよいし、４つの角部に形成されてもよい。また、ノッチマーク１０は、透光性基板１００の４つの角部のうち、隣り合う２つの角部に形成されてもよい。
【００４１】
ノッチマーク１０は、透光性基板１００の角部以外の部位に形成されてもよい。例えば、ノッチマーク１０は、透光性基板１００の４つの辺のうち、少なくとも一つの辺の中央部付近に形成されてもよい。
【００４２】
ノッチマーク１０は、上記に例示したパターン１〜３以外の形態であってもよい。
例えば、ノッチマーク１０は、断面略Ｖ字の溝部あるいはスリットの形態であってもよい。そして、溝部あるいはスリットの本数によって、透光性基板１００に含まれる水素分子濃度をその外観から識別できるようにしてもよい。
【００４３】
また、透光性基板１００に含まれる水素分子濃度をその外観から識別できるようにするための手段は、ノッチマーク１０以外であってもよい。例えば、透光性基板１００の裏面あるいは端面に、バーコードやＱＲコード（登録商標）をレーザーで刻印することによって、透光性基板１００に含まれる水素分子濃度をその外観から識別できるようにしてもよい。例えば、透光性基板１００の裏面あるいは端面に、特開２０１０−８７３８号公報に開示されているような識別マーカをレーザーで刻印することによって、透光性基板１００に含まれる水素分子濃度をその外観から識別できるようにしてもよい。
【００４４】
バーコード、ＱＲコード（登録商標）、あるいは、特開２０１０−８７３８号公報に開示されている識別マーカ（以下、これらをバーコード等と呼ぶ）は、多くの情報と関連付けることが可能である。したがって、バーコード等に、透光性基板１００に含まれる水素分子濃度以外の情報を関連付けてもよい。
【００４５】
（実施例２）
実施例２では、本発明の転写用マスク用の透光性基板を用いてマスクブランクを製造した。
本実施例では、合成石英ガラスからなる透光性基板の主表面に窒化モリブデンシリサイドからなる半透過膜を形成することによって、ハーフトーン型位相シフトマスクの製造に用いられるマスクブランクを製造した。
【００４６】
まず、合成石英ガラスからなる透光性基板を複数枚準備した。複数枚の透光性基板は、水素分子濃度が異なる。透光性基板中の水素分子濃度をレーザーラマン分光光度法によって測定したところ、以下の通りであった。
透光性基板１    水素分子濃度：１．８０×１０１７分子数／ｃｍ３
透光性基板２    水素分子濃度：２．１８×１０１８分子数／ｃｍ３
透光性基板３    水素分子濃度：５．２０×１０１８分子数／ｃｍ３
透光性基板４    水素分子濃度：９．７０×１０１８分子数／ｃｍ３
【００４７】
上記の表１に従い、透光性基板の角部にノッチマークを形成した。
透光性基板１の角部には、パターン１のノッチマークを形成した。
透光性基板２の角部には、パターン２のノッチマークを形成した。
透光性基板３の角部には、パターン３のノッチマークを形成した。
透光性基板４の角部には、パターン３のノッチマークを形成した。
【００４８】
つぎに、透光性基板をＤＣマグネトロンスパッタ装置に導入した。スパッタ装置内にＡｒとＮ２とＨｅとの混合ガスを導入し（体積流量比＝８：７２：１００）、スパッタリング法によって膜厚６９ｎｍの半透過膜の成膜を行った。スパッタリングターゲット中のシリコンとモリブデンの原子数の比率は、以下の表２〜表４の通りに設定した。
【００４９】
半透過膜が成膜された透光性基板をヒータによって５００℃で６０分間加熱してアニール処理を行った。アニール処理後、露光光の波長１９３ｎｍにおける半透過膜の透過率を測定したところ、以下の表２〜表４に示す結果が得られた。
【００５０】
【表２】
2014197149.tif 000004
【００５１】
【表３】
2014197149.tif 000005
【００５２】
【表４】
2014197149.tif 000006
【００５３】
表２〜表４に示す結果より、透光性基板に含まれる水素分子濃度にばらつきがある場合であっても、ターゲットに含まれるシリコン：モリブデン比率を適切に設定することによって、アニール処理後の薄膜の透過率がほぼ一定となるように制御できることがわかった。
【００５４】
本発明の透光性基板を用いれば、透光性基板に含まれる水素分子濃度を容易に識別できることから、それに合わせてターゲットに含まれる遷移金属の比率やスパッタリング条件等を設定することにより、アニール処理後の薄膜の透過率を一定となるように制御することができる。
【００５５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
上記実施例では、透光性基板に含まれる水素分子濃度に応じてターゲットのシリコン：モリブデン比率を選定し、アニール処理後の薄膜の透過率を制御する例を示したが、成膜工程における条件設定は、このターゲットの選定による方法に限定されない。他の例として、透光性基板の水素分子濃度に応じてスパッタリングガスの条件を設定する方法が挙げられる。上記実施例では、体積流量比がＡｒ：Ｎ２：Ｈｅ＝８：７２：１００の混合ガスを使用したが、Ｎ２ガス流量を基板の水素分子濃度に応じて増減することにより、アニール処理後の薄膜の透過率を調整することができる。
また、他の例として、透光性基板の水素分子濃度に応じてアニール処理工程における加熱時間、加熱温度などを調整することにより、アニール処理後の薄膜の透過率を調整することもできる。
さらに、上記実施例では、水素分子濃度が識別可能な２つノッチマークが裏面側で対角となる位置に形成された透光性基板を用いたが、これに限定されない。２つのノッチマークのうち１つのノッチマークを水素分子濃度が識別可能なマークとすることもできる。また、図８に示すレーザー耐久性にすぐれる基板２００の場合には、１つの角部にノッチマーク１１０が形成されるので、そのノッチマークを水素分子濃度が識別可能なマークとすることもできる。
【００５６】
本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
１００、２００    透光性基板
１０、１１０      ノッチマーク
１２、１４、１６  線
【図１】
2014197149.tif 000007
【図２】
2014197149.tif 000008
【図３】
2014197149.tif 000009
【図４】
2014197149.tif 000010
【図５】
2014197149.tif 000011
【図６】
2014197149.tif 000012
【図７】
2014197149.tif 000013
【図８】
2014197149.tif 000014